양극 은 94 중량 % 의 리튬 코발트 산화물 ( LiCoO 2 ) 로 이루어진 양극 활물질 , 3 중량 % 의 카본 블랙 으로 이루어진 도전 재 , 3 중량 % 의 PVDF 로 이루어진 결착 제 로 구성 되 며 , 이 들 양극 활물질 , 도전 재 , 및 결착 제 의 각 성분 을 NMP 용매 중 에 분산 시켜 양극 슬러리 를 제조 한다 . 제조 된 양극 슬러리 를 두께 15 μ m 인 알루미늄 포일 상 에 간 헐 패턴 으로 도포 한다 . 그 후 , 양극 슬러리 가 도포 된 알루미늄 포일 을 건조로 내 로 통과 시키 면서 NMP 용액 을 증발 시켜 건조 시킨다 . 건조 된 알루미늄 포일 을 롤 프레스 로 압착 하 여 양극 시트 를 제조 한 후 , 51 . 5 mm 의 폭 으로 절단 한다 . 간 헐 패턴 방식 의 알루미늄 포일 중 양극 슬러리 가 미 도포 된 부분 에 폭 4 mm , 두께 80 μ m 의 알루미늄 단자 를 용접 하 여 양극 전극 을 제조 한다 .